(57)【要約】      （修正有）【課題】軟磁性粉末の相変態に伴う発熱を抑制する圧粉磁心を提供する。【解決手段】圧粉磁心は、非晶質軟磁性合金粉末と、非晶質軟磁性合金粉末の第１結晶化開始温度−５０℃以上、第２結晶化開始温度未満の範囲に、少なくとも１つの吸熱ピークを有する添加剤と、を含有する。添加剤の量は、非晶質軟磁性合金粉末の重量に対し、０．０５ｗｔ％以上、０．６ｗｔ％以下である。添加剤は、脂肪酸塩であり、脂肪酸塩は、ステアリン酸塩であり、特にステアリン酸リチウムであることが望ましい。【選択図】図４
2016163008.tif 000002
【特許請求の範囲】
【請求項１】
非晶質軟磁性合金粉末と、
前記非晶質軟磁性合金粉末の第１結晶化開始温度−５０℃以上、第２結晶化開始温度未満の範囲に、少なくとも１つの吸熱ピークを有する添加剤と、を含有する、圧粉磁心。
【請求項２】
前記添加剤の量は、前記非晶質軟磁性合金粉末の重量に対し、０．０５ｗｔ％以上、０．６ｗｔ％以下である、請求項１に記載の圧粉磁心。
【請求項３】
前記添加剤は、脂肪酸塩である、請求項１または２に記載の圧粉磁心。
【請求項４】
前記脂肪酸塩は、ステアリン酸塩である、請求項３に記載の圧粉磁心。
【請求項５】
前記ステアリン酸塩は、ステアリン酸リチウムである、請求項４に記載の圧粉磁心。
【請求項６】
非晶質軟磁性合金粉末と、
前記非晶質軟磁性合金粉末の第１結晶化開始温度−５０℃以上、第２結晶化開始温度未満の範囲に、少なくとも１つの吸熱ピークを有する添加剤と、を混合する工程を含む、圧粉磁心の製造方法。
【請求項７】
前記添加剤の量は、前記非晶質軟磁性合金粉末の重量に対し、０．０５ｗｔ％以上、０．６ｗｔ％以下である、請求項６に記載の圧粉磁心の製造方法。
【請求項８】
前記添加剤は、脂肪酸塩である、請求項６または７に記載の圧粉磁心の製造方法。
【請求項９】
前記脂肪酸塩は、ステアリン酸塩である、請求項８に記載の圧粉磁心の製造方法。
【請求項１０】
前記ステアリン酸塩は、ステアリン酸リチウムである、請求項９に記載の圧粉磁心の製造方法。
【請求項１１】
非晶質軟磁性合金粉末に、前記非晶質軟磁性合金粉末の第１結晶化開始温度−５０℃以上、前記第２結晶化開始温度未満の範囲に、少なくとも１つの吸熱ピークを有する添加剤を混合することで、前記非晶質軟磁性合金粉末の相変態に伴う発熱を抑制する、発熱抑制方法。
【請求項１２】
前記添加剤の量は、前記非晶質軟磁性合金粉末の重量に対して、０．０５ｗｔ％以上、０．６ｗｔ％以下の範囲である、請求項１１に記載の発熱抑制方法。
【請求項１３】
前記添加剤は、脂肪酸塩である、請求項１１または１２に記載の発熱抑制方法。
【請求項１４】
前記脂肪酸塩は、ステアリン酸塩である、請求項１３に記載の発熱抑制方法。
【請求項１５】
前記ステアリン酸塩は、ステアリン酸リチウムである、請求項１４に記載の発熱抑制方法。
【発明の詳細な説明】
【技術分野】
【０００１】
本発明は、インダクタやリアクトル用磁心に好適な圧粉磁心、圧粉磁心の製造方法、および発熱抑制方法に関する。
【背景技術】
【０００２】
圧粉磁心の製造方法として、非晶質軟磁性合金よりなる粉末（以下、軟磁性粉末と呼ぶ）とバインダとを混合し、金型で圧縮成型した後に熱処理し、ナノ結晶化と、バインダの硬化を行うことで圧粉磁心を作製する方法が知られている。この種の圧粉磁心の製造方法に関連する技術を開示した特許文献として以下の３件を挙げることができる。
【０００３】
特許文献１は、非晶質軟磁性合金粉末を体積分率１０％以上９０％以下の範囲で樹脂と混合し、固化成形した、軟磁性合金粉末成形体を開示している。
【０００４】
特許文献２は、アモルファス相と、α−Ｆｅ結合相との混相組織で形成されたＦｅ基軟磁性合金と、Ｆｅ基軟磁性合金の粉末を結着剤で固化成形した圧粉コアを開示している。
【０００５】
特許文献３は、ナノ結晶が析出したナノ結晶軟磁性合金粉末と、結合剤とを混合し、圧縮成型した圧粉磁心を開示している。
【先行技術文献】
【特許文献】
【０００６】
【特許文献１】特開２００５−１９４５６５号公報
【特許文献２】国際公開第２０１０／０８４９００号
【特許文献３】特開２０１３−０５５１８２号公報
【発明の概要】
【発明が解決しようとする課題】
【０００７】
軟磁性粉末に潤滑剤を添加して圧粉磁心を作製した場合、高密度な圧粉磁心が得られる反面、製造過程での熱処理において、結晶の相変態に伴う発熱により、温度が急激に上昇し、所定の温度を超えてしまうことがある。軟磁性粉末が所定の温度を超えてしまうと、結晶粒が粗大化したり、結晶中に不純物が発生したりして、圧粉磁心の磁気特性が悪化するおそれがある。したがって、良好な磁気特性を有する圧粉磁心を得るためには、結晶の相変態に伴う発熱を抑制することが必要である。
【０００８】
なお、特許文献１〜３は、圧粉磁心を高密度にしたり、成形の際の金型からの抜けを容易にしたりするために、軟磁性粉末に潤滑剤を添加しているが、結晶の相変態に伴う発熱による結晶粒の粗大化や不純物の発生に伴う磁気特性の劣化防止についての考察はなされていない。
【０００９】
本発明の目的は、軟磁性粉末の相変態に伴う発熱を抑制することのできる圧粉磁心の製造方法、および発熱抑制方法並びに圧粉磁心を提供することにある。
【課題を解決するための手段】
【００１０】
本発明の圧粉磁心は、非晶質軟磁性合金粉末と、前記非晶質軟磁性合金粉末の第１結晶化開始温度−５０℃以上、第２結晶化開始温度未満の範囲に、少なくとも１つの吸熱ピークを有する添加剤と、を含有する。
【００１１】
本発明の圧粉磁心の製造方法は、非晶質軟磁性合金粉末と、前記非晶質軟磁性合金粉末の第１結晶化開始温度−５０℃以上、第２結晶化開始温度未満の範囲に、少なくとも１つの吸熱ピークを有する添加剤と、を混合する工程を含む。
【００１２】
本発明の発熱抑制方法は、非晶質軟磁性合金粉末に、前記非晶質軟磁性合金粉末の第１結晶化開始温度−５０℃以上、前記第２結晶化開始温度未満の範囲に、少なくとも１つの吸熱ピークを有する添加剤を混合することで、前記非晶質軟磁性合金粉末の相変態に伴う発熱を抑制する。
【発明の効果】
【００１３】
本発明によれば、軟磁性粉末の相変態に伴う発熱を抑制することができ、磁気特性の劣化を防止することができる。
【図面の簡単な説明】
【００１４】
【図１】軟磁性粉末の発熱の挙動を確認するためのＤＳＣ曲線を示すグラフである。
【図２】本発明において添加剤として使用されるステアリン酸リチウムの大気中での熱特性を示すＴＧ−ＤＴＡである。
【図３】本発明において添加剤として使用されるステアリン酸塩リチウムの不活性雰囲気中での熱特性を示すＴＧ−ＤＴＡである。
【図４】本発明に係る圧粉磁心の製造方法を２つの形態について説明するためのフローチャートである。
【発明を実施するための形態】
【００１５】
本発明者らは、軟磁性粉末の相変態に伴う発熱を抑制する手段について鋭意、実験、分析を重ねた結果、これまで、軟磁性粉末の高密度化のために使用されてきた潤滑剤のうち、脂肪酸塩、特にステアリン酸塩には、不活性雰囲気にて加熱すると分解に伴う吸熱反応が起こることを見出した。そして、更に上記吸熱反応の温度領域について実験、分析を進めた結果、ステアリン酸塩の中にも、不活性雰囲気にて加熱すると、軟磁性粉末の相変態に伴う発熱が起こる温度領域と上記吸熱反応の温度領域とが近い材料が存在することを見出した。
【００１６】
以下、図面を参照しながら、本発明の実施形態について詳細に説明する。
【００１７】
まず、本発明に係る圧粉磁心の製造方法の実施形態について、使用材料である軟磁性粉末、添加剤と共に詳細に説明する。
【００１８】
（１．軟磁性粉末）
本発明において使用される軟磁性粉末は、Ｆｅを主成分として、少なくともＢ、Ｐ、およびＣｕを含む。
【００１９】
図１は、上記の軟磁性粉末の示差走査熱量測定分析（ＤＳＣ: Differential Scanning Calorimetry）の結果である。ＤＳＣは、試料を一定の昇温速度で加熱しながら、その試料の温度に対する発熱反応、および吸熱反応を測定する分析方法である。
【００２０】
ＤＳＣ曲線１０は、横軸が温度を示し、縦軸が発熱量を示している。ＤＳＣ曲線１０を参照すると、本発明において使用される軟磁性粉末は、２つの発熱ピークとして第１ピーク１１および第２ピーク１５を有している。以下、ＤＳＣ曲線１０について説明する。
【００２１】
第１ピーク１１は、ｂｃｃＦｅ結晶の析出に伴う発熱である。
【００２２】
第１立ち上がり部１２は、ｂｃｃＦｅ結晶の析出に伴い、軟磁性粉末の発熱量が上昇していることを示している。
【００２３】
第１ベースライン２０は、ｂｃｃＦｅ結晶の析出が始まる前の発熱量を示している。
【００２４】
第１上昇接線３２は、第１立ち上がり部１２のうち正の傾きが最も大きい点を通る接線である。
【００２５】
第１ベースライン２０と、第１上昇接線３２との交点ＴＸ１は、ｂｃｃＦｅ結晶の析出が始まる温度である。以下、この温度を第１結晶化開始温度ＴＸ１と呼ぶ。本発明において使用される軟磁性粉末の第１結晶化開始温度ＴＸ１は、４００〜４５０℃である。
【００２６】
第２ピーク１５は、Ｆｅ−Ｂ系や、Ｆｅ−Ｐ系等の化合物の析出に伴う発熱である。この発熱により、結晶粒が粗大化したり、不純物が発生したりする。
【００２７】
第２立ち上がり部１６は、化合物の析出に伴い、軟磁性粉末の発熱量が上昇していることを示している。
【００２８】
第２ベースライン２１は、化合物の析出が始まる前の発熱量を示している。
【００２９】
第２上昇接線４２は、第２立ち上がり部１６のうち正の傾きが最も大きい点を通る接線である。
【００３０】
第２ベースライン２１と、第２上昇接線４２との交点ＴＸ２は、化合物の析出が始まる温度である。以下、この温度を第２結晶化開始温度ＴＸ２と呼ぶ。
【００３１】
圧粉磁心は、Ｆｅ−Ｂ系や、Ｆｅ−Ｐ系等の化合物を含むと、磁気特性が劣化してしまう。したがって、良好な磁気特性を有する圧粉磁心を作製するためには、軟磁性粉末を、ｂｃｃＦｅ結晶は析出するが、化合物は析出しない温度範囲で熱処理することが必要である。
【００３２】
また、上述したように、圧粉磁心は、結晶粒の粗大化や、不純物の生成によっても、磁気特性が低下する。したがって、良好な磁気特性を有する圧粉磁心を作製するためには、第２ピーク１５の発熱を抑制する必要がある。
【００３３】
なお、本発明において使用される軟磁性粉末は、発熱ピークを２つ有しているが、これは例示であり、さらに複数の発熱ピークを有していてもよい。
【００３４】
（２．添加剤）
本発明において使用される添加剤は、少なくとも不活性雰囲気中において、所定の温度領域で吸熱反応を示す物質である。
【００３５】
本発明では、ｂｃｃＦｅ結晶が析出する第２ピーク１５の発熱を抑制するために、添加剤を軟磁性粉末に添加する。そのため、添加剤は、少なくとも軟磁性粉末の第１結晶化開始温度ＴＸ１の近傍の温度に、吸熱ピークを有する物質であることが好ましい。具体的には、添加剤は、「第１結晶化開始温度Ｔｘ１−５０℃」以上「第２結晶化開始温度ＴＸ２」未満の領域に少なくとも１つの吸熱ピークを有することが更に好ましい。
【００３６】
なお、「第１結晶化開始温度Ｔｘ１−５０℃」以上としたのは、実験により、この温度以上でｂｃｃＦｅ結晶の析出に伴う発熱反応が開始するからである。
【００３７】
本発明者らは、本発明において使用される軟磁性粉末に適したこのような添加剤は、脂肪酸塩であり、特にステアリン酸塩であることを見出だした。
【００３８】
図２、および図３を参照して、ステアリン酸塩の一例としてステアリン酸リチウムの発熱反応・吸熱反応の分析結果について説明する。
【００３９】
図２は、大気中のステアリン酸リチウムの熱特性を示すＴＧ−ＤＴＡ（Thermogravimetry - Differential Thermal Analysis：熱重量−示差熱分析）の結果である。ＴＧ−ＤＴＡは、所定の昇温速度で試料を加熱することで、その試料の重量の変化と発熱・吸熱の反応を同時に測定することのできる分析方法である。
【００４０】
図３は、不活性雰囲気中のステアリン酸リチウムの熱特性を示すＴＧ−ＤＴＡの結果である。ＴＧ曲線は、横軸が時間を示し、縦軸が重量の変化を示している。ＤＴＡ曲線は、横軸が時間を示し、縦軸が発熱反応、または吸熱反応を示している。温度曲線は、横軸が時間を示し、縦軸が温度を示している。
【００４１】
図２を参照すると、ステアリン酸リチウムは、大気中では、２１０．１℃，３２０．５℃，３９４．０℃，４３１．２℃，５２１．５℃において、周辺の温度に比べて相対的に大きな発熱反応を示す。
【００４２】
図３を参照すると、ステアリン酸リチウムは、不活性雰囲気中では、１０７．９℃，１９６．２℃，２２６．６℃，４６７．８℃において、周辺の温度に比べて相対的に大きな吸熱反応を示す。本発明において使用される軟磁性粉末の第１結晶化開始温度ＴＸ１は、上述したように、４００〜４５０℃である。したがって、ステアリン酸リチウムは、軟磁性粉末の「第１結晶化開始温度Ｔｘ１−５０℃」以上「第２結晶化開始温度ＴＸ２」未満の領域に吸熱ピークを有する。
【００４３】
以上の分析結果によれば、ステアリン酸リチウムは、不活性雰囲気中で吸熱反応を示し、かつ「第１結晶化開始温度Ｔｘ１−５０℃」以上「第２結晶化開始温度ＴＸ２」未満の領域に吸熱ピークを有するため、軟磁性粉末の相変態に伴う発熱を抑制することができる。
【００４４】
そのため、ステアリン酸リチウムを添加することで、軟磁性粉末の発熱を抑制した場合、圧粉磁心の応力歪の残存や、飽和磁束密度の低下を抑制することができる。
【００４５】
（３．製造方法）
次に、本発明に係る圧粉磁心の製造方法の実施形態について説明する。
【００４６】
図４は、圧粉磁心の製造方法を示すフローチャートである。図４（ａ）は磁心作製工程１のフローを示し、図４（ｂ）は磁心作製工程２のフローを示す。磁心作製工程１と、磁心作製工程２とは、添加剤を添加するタイミングが異なっている。圧粉磁心は、磁心作製工程１、および磁心作製工程２のいずれかの工程で作製することができる。最初に、磁心作製工程１について説明する。
【００４７】
磁心作製工程１では、まず、軟磁性粉末に添加剤を添加し、混合する（Ｓ１０１）。添加剤の添加量は、軟磁性粉末の重量に対し、０．０５ｗｔ％以上、０．６ｗｔ％以下であり、好ましくは０．１ｗｔ％以上、０．４ｗｔ％以下である。これは、圧粉磁心を作製した際に、添加剤の量が０．０５ｗｔ％未満ではコアロスが増加し、０．６ｗｔ％を超えると強度が低下するためである。
【００４８】
次に、添加剤を混合した軟磁性粉末と、シリコーン系などの耐熱性が高く絶縁性が良好な結合材（バインダ）とを混合する（Ｓ１０２）。結合剤の量は、軟磁性粉末の重量に対し、例えば２ｗｔ％である。
【００４９】
次に、結合剤と混合した軟磁性粉末を粒度調整して、造粒粉末を得る（Ｓ１０３）。粒度調整は、例えば軟磁性粉末をメッシュに通すことで行うことができる。
【００５０】
次に、金型を用いて造粒粉末を、加圧成形して成形体を作製する（Ｓ１０４）。
【００５１】
最後に、成形体を不活性雰囲気にて熱処理して、結合材の硬化と、ナノ結晶化を行い、圧粉磁心を作製する（Ｓ１０５）。熱処理の方法としては、例えば赤外線加熱装置を用いて、一定の速度で「第１結晶化開始温度Ｔｘ１」まで加熱し、その温度で一定時間保持した後に空冷する方法がある。
【００５２】
なお、（Ｓ１０４）と（Ｓ１０５）については、ホットプレス等を使用して、同じ工程で行っても良い。
【００５３】
添加剤を添加・混合するタイミングについては、磁心作製工程２に示すように、造粒粉末を作製した後でもよい。以下、磁心作製工程２について説明する。
【００５４】
磁心作製工程２では、まず、軟磁性粉末と結合剤とを混合する（Ｓ２０１）。
【００５５】
次に、結合剤と混合した軟磁性粉末を粒度調整することで、造粒粉末を作製する（Ｓ２０２）。
【００５６】
次に、造粒粉末に添加剤を添加し、混合する（Ｓ２０３）。磁心作製工程２は、添加剤を造粒粉末に混合する点のみが、磁心作製工程１と異なっている。
【００５７】
次に、添加剤を混合した造粒粉末を金型で加圧して圧粉体を作製する（Ｓ２０４）。
【００５８】
最後に、圧粉体を不活性雰囲気にて熱処理して、結合剤の硬化とナノ結晶化を行う（Ｓ２０５）。
【００５９】
本実施形態による製造方法においては、軟磁性粉末に添加剤を０．０５ｗｔ％以上、０．６ｗｔ％以下の範囲で添加し、不活性雰囲気にて熱処理を行っていることから、ナノ結晶化に伴う発熱を効果的に吸熱し、軟磁性粉末の過熱を抑制することが可能である。したがって、結晶の粗大化や、不純物の生成を容易に抑制できるため、圧粉磁心においても優れた磁気特性を有するものとなる。
【００６０】
以上、本発明の実施形態について説明したが、これらは本発明の例示であり、上記以外の様々な構成を採用することもできる。
【実施例】
【００６１】
以下、本発明を実施例に基づいて、さらに詳細に説明する。
【００６２】
［添加剤の吸熱効果の検討］
添加剤を軟磁性粉末に添加するタイミングと、圧粉磁心の磁気特性の関係について検討を行った。
【００６３】
（実施例１，２、および比較例１，２）
実施例１，２、および比較例１，２の圧粉磁心の作製条件について説明する。
【００６４】
軟磁性粉末としては、水アトマイズ法で作製した平均粒径５０μｍのＦｅ８２．９Ｓｉ４Ｂ６Ｐ６．５Ｃｕ０．６粉末を使用した。
【００６５】
添加剤には、ステアリン酸リチウムを使用し、添加量は磁性粉末に対して重量比で０．２ｗｔ％とした。
【００６６】
バインダには、信越シリコーン製の固体シリコーンレジンＫＲ２２０Ｌを使用し、軟磁性粉末に対して重量比で２ｗｔ％となるように秤量し、ＩＰＡ（Isopropyl Alcohol:イソプロピルアルコール）に撹拌溶解してから使用した。
【００６７】
軟磁性粉末とバインダ混合後の粒度調整は、５００μｍのメッシュを通すことで行った。
【００６８】
造粒粉４．５ｇを金型に入れ、油圧式自動プレス機により圧力９８０ＭＰａにて成型し、外径２０ｍｍ−内径１３ｍｍの円筒形状の圧粉体を作製した。
【００６９】
熱処理については、赤外線加熱装置を用いて、毎分４０℃の昇温速度で所定の温度まで圧粉体を加熱し、所定の温度で２０分間保持した後、空冷した。
【００７０】
実施例１，２、および比較例１，２のステアリン酸リチウムを添加するタイミングは、以下の通りである。
【００７１】
・実施例１は、図４の磁心作製工程１に示すように、ステアリン酸リチウムを軟磁性粉末に混合して造粒粉末を作製した後、加圧成形によって圧粉磁心を作製した例である。 
・実施例２は、図４の磁心作製工程２に示すように、造粒粉末にステアリン酸リチウムを混合した後、加圧成形によって圧粉磁心を作製した例である。 
・比較例１は、添加剤を添加していない例である。 
・比較例２は、ステアリン酸リチウムを圧粉体の作製の際に使用する金型内壁の摺動面に付着させた例である。
【００７２】
比較例２におけるステアリン酸リチウムの付着方法については、ステアリン酸リチウムをＩＰＡに分散させた後、刷毛を用いて圧粉体の作製の際に使用する金型内壁の摺動面に塗布し自然乾燥させた。
【００７３】
＜実施例１，２、および比較例１，２の磁気特性の評価＞
圧粉磁心の磁気特性評価としては、Ｂ−Ｈアナライザを用いて、周波数２０ｋＨｚ−磁束密度１００ｍＴにおけるコアロスＰｃｖを測定した。
【００７４】
ナノ結晶化による磁気特性の変化を確認するため、保持温度をナノ結晶化する前の温度である３５０℃と、ナノ結晶化した後の温度である４００℃の２水準で実施した。 
表１に、評価結果を示す。
【００７５】
【表１】
2016163008.tif 000003
【００７６】
表１より、比較例１、および比較例２において、コアロスＰｃｖは、ナノ結晶化により増加した。
【００７７】
一方、実施例１、および実施例２において、コアロスＰｃｖは、ナノ結晶化の前後で、ほとんど変化しなかった。
【００７８】
これは、実施例１、および２の場合、軟磁性粉末のナノ結晶化に伴う発熱をステアリン酸リチウムが吸収したことで、圧粉磁心が過熱状態にならず、ｂｃｃＦｅ結晶が粗大化しなかったためである。
【００７９】
なお、実施例１の方が、実施例２よりも効果が高いのは、バインダの混合前に軟磁性粉末にステアリン酸リチウムを混合した結果、ステアリン酸リチウムが発熱体である軟磁性粉末に直接接触しているためと考えられる。
【００８０】
［添加剤の添加量の検討］
次に、添加剤の添加量に対する、コアロスＰｃｖ、および強度について検討を行った。
【００８１】
（実施例３〜７、および比較例３，４の圧粉磁心）
実施例３〜７、および比較例３，４の圧粉磁心の作製条件について説明する。
【００８２】
軟磁性粉末としては、水アトマイズ法にて作製した平均粒径５０μｍのＦｅ８３．４Ｓｉ３Ｂ５Ｐ８Ｃｕ０．６粉末を使用した。
【００８３】
添加剤には、ステアリン酸リチウムを使用した。実施例３〜７、および比較例３、４における添加剤の添加量は、表２に示す通りである。
【００８４】
バインダには、信越シリコーン製の固体シリコーンレジンＫＲ２２０Ｌを使用し、軟磁性粉末に対して、重量比で２ｗｔ％となるように秤量し、ＩＰＡに撹拌溶解してから使用した。
【００８５】
バインダ混合後の粒度調整は、５００μｍのメッシュを通すことで行った。造粒粉２．５ｇを金型に入れ、油圧式自動プレス機により圧力９８０ＭＰａにて成型し、外径１３ｍｍ−内径８ｍｍの円筒形状の圧粉体を作製した。
【００８６】
熱処理については、赤外線加熱装置を用いて、毎分４０℃の昇温速度で所定の温度まで加熱し、所定の温度で２０分間保持した後、空冷した。
【００８７】
＜実施例３〜７、および比較例３，４の磁気特性の評価＞
圧粉磁心の磁気特性評価としては、Ｂ−Ｈアナライザを用いて、周波数２０ｋＨｚ−磁束密度１００ｍＴにおけるコアロスＰｃｖを測定した。
【００８８】
ナノ結晶化による磁気特性の変化を確認するため、保持温度をナノ結晶化する前の温度である３５０℃と、ナノ結晶化した後の温度である４００℃の２水準で実施した。
【００８９】
圧粉磁心の強度評価としては、圧環強度試験を実施した。具体的には、レオテック製レオメータＮＲＭ−２０１０Ｊ−ＣＷを使用し、一定荷重をかけた場合のコアの状態（変化なし：○、ヒビ：△、破損：×）で判断した。 
表２に、圧粉磁心の評価結果を示す。
【００９０】
【表２】
2016163008.tif 000004
【００９１】
表２より、熱処理温度３５０℃における圧粉磁心のコアロスＰｃｖは、ステアリン酸リチウムの添加量によらずほぼ同じである。
【００９２】
熱処理温度４００℃におけるコアロスＰｃｖは、ステアリン酸リチウムの添加量が増加するにつれて、低減している。
【００９３】
これは、発熱体である軟磁性粉末に対して、吸熱体であるステアリン酸リチウムの割合が増えたことで、圧粉磁心の過熱が効果的に抑制できたためである。
【００９４】
しかしながら、ステアリン酸リチウムの添加量が０．８ｗｔ％を超えると、圧粉磁心の強度低下が著しくなりコアが破損した。したがって、ステアリン酸リチウムの添加量としては、０．０５ｗｔ％以上、０．６ｗｔ％以下が望ましいといえる。
【００９５】
以上より、本発明の製造方法では、不活性雰囲気にて吸熱反応を示す添加剤を軟磁性粉末の近傍に存在させることで、圧粉磁心形成後の熱処理工程において、軟磁性粉末の相変態に伴う発熱を抑制し、磁気特性の劣化を防ぐことができたといえる。
【００９６】
以上、本発明を実施形態、および実施例に基づき説明したが、上記の説明は本発明を限定するものではない。
【符号の説明】
【００９７】
１０・・・ＤＳＣ曲線
１１・・・第１ピーク
１２・・・第１立ち上がり部
１５・・・第２ピーク
１６・・・第２立ち上がり部
２０・・・第１ベースライン
２１・・・第２ベースライン
３２・・・第１上昇接線
４２・・・第２上昇接線
【図１】
2016163008.tif 000005
【図２】
2016163008.tif 000006
【図３】
2016163008.tif 000007
【図４】
2016163008.tif 000008